(57)【要約】      （修正有）【課題】接着対象物と相手側接着対象物との接着強度を向上すること。【解決手段】レジン系接着剤４１を介して相手側対象物３１と接着する接着対象面には、ブラスト粉末にレジンがコーティングされているレジン付きブラスト粉末のブラスト粉末の粒子が前記接触対象面に食込み付着している。レジン付きブラスト粉末は前記接着対象面に噴射することによって前記接着対象部材１２に付着させる。ブラスト粉末の粒子は炭化珪素、ガラスビーズ、アルミナ等である。【選択図】図４
2005073812.tif 000002
【特許請求の範囲】
【請求項１】
金属材又は合金材からなり、レジン系接着剤を介して相手側対象物と接着する接着対象面を有する接着対象部材を含む歯科用の接着対象物において、前記接着対象面には、ブラスト粉末の粒子の一部が前記接着対象面で前記接着対象部材に食込み付着しており、前記接着対象面上の前記ブラスト粉末の粒子には、レジンがコーティングされていることを特徴とする歯科用の接着対象物。
【請求項２】
請求項１記載の歯科用の接着対象物において、前記ブラスト粉末の粒子が、炭化珪素、ガラスビーズ、アルミナから選択した一種であることを特徴とする歯科用の接着対象物。
【請求項３】
請求項１記載の歯科用の接着対象物において、前記接着対象部材は、補綴物であるクラウンやブリッジ、保存修復用のインレー、インプラントの上部構造物、鋳造床、金属によって製作した歯科矯正用のブラケットから選択した一種であることを特徴とする歯科用の接着対象物。
【請求項４】
金属材又は合金材からなり、レジン系接着剤を介して相手側対象物と接着する接着対象面を有する接着対象部材を含む歯科用の接着対象物の製造方法において、ブラスト粉末にレジンの粉末を混合し該ブラスト粉末の粒子に前記レジンをコーティングしてレジン付きブラスト粉末を作る工程と、該レジン付きブラスト粉末を前記接着対象面に噴射することによって前記接着対象面で前記接着対象部材に前記ブラスト粉末の粒子の一部を食込ませて付着させる工程とを含むことを特徴とする歯科用の接着対象物の製造方法。
【請求項５】
請求項４記載の歯科用の接着対象物の製造方法において、前記ブラスト粉末の粒子が、炭化珪素、ガラスビーズ、アルミナから選択した一種であることを特徴とする歯科用の接着対象物の製造方法。
【請求項６】
請求項４記載の歯科用の接着対象物の製造方法において、前記接着対象部材が補綴物であるクラウンやブリッジ、保存修復用のインレー、インプラントの上部構造物、鋳造床、金属によって製作した歯矯正用のブラケットから選択した一種であることを特徴とする歯科用の接着対象物の製造方法。
【発明の詳細な説明】
【技術分野】
【０００１】
本発明は、接着対象物を相手接着対象物に接着して固定するための歯科用の接着対象物、及びその接着対象物の製造方法に関する。
【背景技術】
【０００２】
従来、歯科分野では、金属によって製作した歯科矯正用ブラケット、補綴物であるクラウン、ブリッジもしくは保存修復用インレー等の接着対象物を、接着剤を介して相手側接着対象物に接着することが行われている。
【０００３】
接着対象物は、相手側接着対象物と接着する接着対象面にブラスト粉末の粒子によってブラスト処理を施した後に、接着対象面を接着剤を介して相手側接着対象物に接着している。
【０００４】
また、歯科分野では、ブラスト処理による歯の支台築造の技術として、芯棒となる金属線をサンドブラストした後に金属接着用プライマーを塗布し、さらにその上にレジンを塗布し芯を形成し、この芯を使用してコンポジットレジンで支台を形成するものがある。
【特許文献１】特開２０００−２３７２０９号公報
【発明の開示】
【発明が解決しようとする課題】
【０００５】
従来の接続対象物では、接着対象面にブラスト粉末の粒子によってブラスト処理を施した後に、接着対象面を接着剤を介して相手側接着対象物に接着しているので、接着対象物と接着剤が異なる物質であることから高い接着強さが得られないという問題がある。
【０００６】
また、金属線をサンドブラストした後にレジンを塗布し芯を形成し、この芯を利用してコンポジットレジンで支台を形成するものがあるが、金属線をサンドブラストした後に金属接着用プライマーやレジンを塗布するのみであるから、接着強さが弱いという問題がある。
【課題を解決するための手段】
【０００７】
本発明によれば、金属材又は合金材からなり、レジン系接着剤を介して相手側対象物と接着する接着対象面を有する接着対象部材を含む歯科用の接着対象物において、前記接着対象面には、ブラスト粉末の粒子の一部が前記接着対象面で前記接着対象部材に食込み付着しており、前記接着対象面上の前記ブラスト粉末の粒子には、レジンがコーティングされていることを特徴とする歯科用の接着対象物が得られる。
【０００８】
また、本発明によれば、金属材又は合金材からなり、レジン系接着剤を介して相手側対象物と接着する接着対象面を有する接着対象部材を含む歯科用の接着対象物の製造方法において、ブラスト粉末にレジンの粉末を混合し該ブラスト粉末の粒子に前記レジンをコーティングしてレジン付きブラスト粉末を作る工程と、該レジン付きブラスト粉末を前記接着対象面に噴射することによって前記接着対象面で前記接着対象部材に前記ブラスト粉末の粒子の一部を食込ませて付着させる工程とを含むことを特徴とする歯科用の接着対象物の製造方法が得られる。
【発明の効果】
【０００９】
本発明に係る歯科用の接着対象物、その接着対象物の製造方法によれば、ブラスト粉末の粒子を接着対象部材の接着対象面へ噴射することによって、接着対象面の接着対象部材にブラスト粉末の一部を食込ませて付着させることによってブラスト粉末が強固に接着対象面に残留するので、相手側接着対象物にレジン系接着剤を介して接着した際には、残留しているレジンとレジン系接着剤とが化学的に結合し強い結合力が得られので接着強度が向上する。
【発明を実施するための最良の形態】
【００１０】
本発明による接着対象物は、レジン系接着剤を介して相手側対象物と接着する接着対象面を有する接着対象部材を含む歯科用の接着対象物において、前記接着対象面には、ブラスト粉末の粒子の一部が前記接着対象面の前記接着対象部材に食込み付着しており、前記接着対象面上の前記ブラスト粉末の粒子には、レジンがコーティングされていることを特徴とする。
【００１１】
また、本発明の接着対象物の製造方法は、レジン系接着剤を介して相手側対象物と接着する接着対象面を有する接着対象部材を含む歯科用の接着対象物の製造方法において、ブラスト粉末にレジンの粉末を混合し該ブラスト粉末の粒子に前記レジンをコーティングしてレジン付きブラスト粉末を作る工程と、該レジン付きブラスト粉末を前記接着対象面に噴射することによって前記接着対象面の前記接着対象部材に前記ブラスト粉末の粒子の一部を食込ませて付着させる工程とを含むことを特徴とする。
【実施例１】
【００１２】
図１は、本発明に係る歯科用の接着対象物の実施例１を示している。図１を参照して、接着対象物１１は、金属材又は合金材からなる接着対象部材１２を有している。接着対象部材１２には、レジン系接着剤を介して相手側対象物と接着する接着対象面１３を有している。
【００１３】
接着対象面１３には、図２に示したレジン付きブラスト粉末２１が付着している。レジン付きブラスト粉末２１は、ブラスト粉末の粒子２３と、ブラスト粉末の粒子２３の個々の粒子２３の外周表面にコーティングされているレジン（樹脂）２５とを有している。接着対象面１３には、ブラスト粉末の粒子２３の一部が接着対象面１３の接着対象部材１２に食込み付着している。
【００１４】
なお、実施例１における接着対象部材１２は、合金を用いて製作したクラウンである。ブラスト粉末の粒子２３には、アルミナ（Ａｌ２Ｏ３）を採用している。
【００１５】
以下、接着対象物１１の製造方法を説明する。接着対象物１１の製造方法では、粒子２１の集合体であるブラスト粉末とレジン２５の粉末とを混合し、ブラスト粉末の粒子２３にレジン２５をコーティングしてレジン付きブラスト粉末２１を作る。
【００１６】
そして、接着対象物１１の接着対象面１３には、図１に矢印で示したように、圧縮空気もしくは圧縮ガスを用いてレジン付きブラスト粉末２１を接着対象面１３へ噴射することによって、図３に示すように、接着対象面１３にレジン付きブラスト粉末２１を付着させる。
【００１７】
レジン付きブラスト粉末２１を接着対象面１３へ噴射したときには、ブラスト粉末の粒子２３の一部が接着対象面１３へ圧入されて接着対象部材１２内に一部が食込むことによってブラスト粉末の粒子２３が強固に付着し、接着対象面１３の表面上にレジン２５が多く残留する。
【００１８】
このようにして製作された接着対象物１１は、図４に示す歯牙としての相手側接着対象物３１にレジン系接着剤４１を介して接着すると、残留しているレジン２５とレジン系接着剤４１とが化学的に結合し結合力が向上する。
【００１９】
即ち、本発明では、ブラスト粉末の粒子２３とレジン２５の粉末とを混合するときに、ブラスト粉末の粒子２３の外周表面をレジン２５によってコーティング処理を行うことによって、接着対象面１３にレジン付きブラスト粉末２１を噴射するとレジン２５が接着対象面１３に残留する。
【００２０】
歯科用の接着対象部材１２としては、クラウンの他、歯科用合金を用いて製作したブリッジ、インレー、インプラントの上部構造物、鋳造床、矯正用ブラケットから選択した一種によっても相手側接着対象物３１にレジン系接着剤４１を介して接着すると、残留しているレジン２５とレジン系接着剤４１とが化学的に結合し結合力が向上する。
【００２１】
この際、ブリッジ、インレー及び歯科矯正用ブラケットに対応する相手側接着対象物３１は歯牙であり、インプラントの上部構造物に対応する相手側接着対象物３１はインプラント体であり、鋳造床に対応する相手側接着対象物３１は床用レジンである。
【００２２】
ブラスト粉末の粒子２３は、接着対象部材１２の金属又は合金よりも硬い材質の粒子を採用する。具体的には、アルミナの他に、ガラスビーズ（Ｇｌａｓｓ  Ｂｅａｄｓ）、炭化珪素（ＳｉＣ）などの粒子から選択した一種を採用する。
【００２３】
次に、本発明の接着対象物１１との接着強さを比較するために、単に、ブラスト粉末とレジン２５の粉末とを混合した混合物を接着対象部材１２の接着対象面１３に噴射して得られた接着対象物の接着強度を測定した。
【００２４】
図５は、ブラスト粉末として採用したアルミナ粉末の粒子２３とレジン２５の粉末とを所定の混合比によって混合した混合物を接着対象部材１２の接着対象面１３へ直接噴射して得られた接着対象物を相手側接着対象物に接着した後の接着強さ（ＭＰａ）の関係を示している。
【００２５】
なお、この試験では、接着対象部材を金属板としてアルミナ粉末とレジン２５の粉末との混合物を金属板の接着対象面１３にブラスト処理した後に、相手側接着対象物として相手金属板を用いてレジン系接着剤４１を介して接着した後の接着強さ（ＭＰａ）を測定した。
【００２６】
図５によって明らかなように、アルミナ粉末とレジン２５の粉末との混合比が６０／４０であるときの接着強さは２４ＭＰａであり、アルミナ粉末とレジン２５の粉末とレジン２５との混合比が４０／６０であるときの接着強さは２０ＭＰａであった。
【００２７】
図６は、ブラスト粉末の粒子２３として採用したガラスビーズとレジン２５の粉末とを所定の混合比によって混合した混合物を接着対象部材１２の接着対象面１３へ直接噴射して得られた接着対象物を相手側接着対象物に接着した後の接着強さ（ＭＰａ）の関係を示している。
【００２８】
接着対象部材１２の接着対象面１３へ直接噴射してブラスト処理した後に、相手側接着対象物３１として相手金属板を用いてレジン系接着剤４１を介して接着した後の接着強さ（ＭＰａ）を測定した。
【００２９】
なお、この試験では、接着対象部材を金属板としてガラスビーズとレジン２５の粉末との混合物を金属板の接着対象面１３にブラスト処理した後に、相手側接着対象物として相手側金属板を用いてレジン系接着剤４１を介して接着した後の接着強さ（ＭＰａ）を測定した。
【００３０】
図６によって明らかなように、ガラスビーズとレジン２５の粉末との混合比が６０／４０であるときの接着強さは１８ＭＰａであり、ガラスビーズとレジン２３の粉末との混合比が４０／６０であるときの接着強さは１７ＭＰａであった。
【００３１】
図７は、ブラスト粉末として採用したＳｉＣ粉末とレジン２５の粉末とを所定の混合比によって混合した混合物を接着対象部材１２の接着対象面１３へ直接噴射して得られた接着対象物を相手側接着対象物に接着した後の接着強さ（ＭＰａ）の関係を示している。
【００３２】
なお、この試験では、接着対象部材を金属板としてＳｉＣ粉末とレジン２５の粉末との混合物を金属板の接着対象面１３にブラスト処理した後に、相手側接着対象物として相手側金属板を用いてレジン系接着剤４１を介して接着した後の接着強さ（ＭＰａ）を測定した。
【００３３】
図７によって明らかなように、ＳｉＣ粉末とレジン２５の粉末との混合比が６０／４０であるときの接着強さは２３ＭＰａであり、ＳｉＣ粉末とレジン２５との混合比が４０／６０であるときの接着強さは２０ＭＰａであった。
【００３４】
図８は、本発明の接着対象物１１と、ガラスビーズ、アルミナ、ＳｉＣのそれぞれの粒子の集合体であるブラスト粉末にレジン２５を含まない接着対象物（図８においてＮｏで示した）、図５に示したアルミナ粉末とレジン２５の粉末との混合比を６０／４０とした接着対象物、図６に示したガラスビーズとレジン２５の粉末との混合比を６０／４０とした接着対象物、図７に示したＳｉＣ粉末とレジン２５の粉末との混合比を６０／４０とした接着対象物との接着強さを比較した。
【００３５】
本発明の接着対象物１１としては、アルミナ粉末とレジン２５の粉末との混合比を６０／４０とし、アルミナ粉末にレジン２５の粉末をコーティングしたレジン付きブラスト粉末２１を接着対象部材１２の接着対称面１３に付着したもの、ガラスビーズとレジン２５の粉末との混合比を６０／４０とし、ガラスビーズにレジン２５の粉末をコーティングしたレジン付きブラスト粉末２１を接着対象部材１２の接着対称面１３に付着したものもの、ＳｉＣ粉末とレジン２５の粉末との混合比を６０／４０とし、ＳｉＣ粉末にレジン２５の粉末をコーティングしたレジン付きブラスト粉末２１を接着対象部材１２の接着対称面１３に付着したものを用意して処理後の各接着強さ（ＭＰａ）を測定した。
【００３６】
なお、この試験では、接着対象物１１を金属板とし、相手側接着対象物３１を相手金属板としてレジン系接着剤４１を介して接着した後の接着強さ（ＭＰａ）を測定した。
【００３７】
図８によって明らかなように、本発明の接着対象物１１として、アルミナ粉末にレジン２５をコーティングしたレジン付きブラスト粉末２１を用いて接着対象面１３に相手側接着対象物３１とレジン系接着剤４１を介して接着した接着対象物１１では３７ＭＰａ、ガラスビーズにレジン２５アルミナ粉末をコーティングを施したしたものは２５ＭＰａ、ＳｉＣ粉末は３５ＭＰａという結果が得られた。したがって、図５乃至図７によって示したブラスト粉末とレジンの粉末とを混合した混合物を採用した接着対象物よりも、本発明による接着対象物の方が遥かに高い接着強さが得られることを確認した。
【産業上の利用可能性】
【００３８】
本発明に係る歯科用の接着対象物、その接着対象物の製造方法は、金属又は合金からなる接着対象物において、レジン系接着剤を用いて相手側接着対象物と接着するものであれば、歯科用に限らず接着強さを向上できるものであるから、金属や合金同士を接着する機器や、金属や合金などの接着対象部材に接着するセラミックスのような相手側接着対象物とを接着するものに不可欠なものとなる。
【図面の簡単な説明】
【００３９】
【図１】本発明に係る歯科用の接着対象物の実施例１を示す断面図である。
【図２】図１に示した接着対象物の接着対象面に付着させるレジン付きブラスト粉末を拡大して示す断面図である。
【図３】図１に示した接着対象物の接着対象面におけるレジンとブラスト粉末の付着状態を拡大して示した断面図である。
【図４】図１に接着対象物を歯牙に接着した状態を示す断面図である。
【図５】ブラスト粉末として採用したアルミナ粉末とレジンの粉末とを所定の混合比で混合し接着対象部材に付着させた時の接着強さの関係を示すグラフである。
【図６】ブラスト粉末として採用したガラスビーズとレジンの粉末とを所定の混合比で混合し接着対象部材に付着させた時の接着強さの関係を示すグラフである。
【図７】ブラスト粉末として採用したＳｉＣ粉末とレジンの粉末とを所定の混合比で混合し接着対象部材に付着させた時の接着強さの関係を示すグラフである。
【図８】ブラスト粉末にレジンを含まないもの、各種のブラスト粉末にレジンの粉末とを混合したもの、各種のブラスト粉末にレジンの粉末をコーティングしたものの接着強さの関係を示すグラフである。
【符号の説明】
【００４０】
１１    接着対象物
１２    接着対象部材
１３    接着対象面
２１    レジン付きブラスト粉末
２３    ブラスト粉末の粒子
２５    レジン
３１    相手側接着対象物
４１    レジン系接着剤
【図１】
2005073812.tif 000003
【図２】
2005073812.tif 000004
【図３】
2005073812.tif 000005
【図４】
2005073812.tif 000006
【図５】
2005073812.tif 000007
【図６】
2005073812.tif 000008
【図７】
2005073812.tif 000009
【図８】
2005073812.tif 000010